(57)【要約】【課題】散乱放射線の影響を軽減し、画像特性を改善できるシンチレータパネルを提供する。【解決手段】シンチレータパネル10は、Ｘ線16を透過する支持基板11と、支持基板11上に形成され、外部から入射したＸ線16を光に変換するシンチレータ層13とを具備する。シンチレータ層13は、ハロゲン化物であるＣｓＩおよび賦活剤であるＴｌを含む蛍光体である。シンチレータ層13の膜厚方向におけるＸ線16の入射側を入射側領域Ａ、入射側領域Ａとは反対側を非入射側領域Ｂとするとともに、シンチレータ層13の面内方向の中心領域を中央部Ｃ、外周領域を周辺部Ｄとした場合、非入射側領域Ｂは賦活剤を含有し、入射側領域Ａは賦活剤を含有せず、かつ入射側領域の膜厚分布が中央部Ｃ＞周辺部Ｄの関係にある。【選択図】図１
2019174185.tif 000002
【特許請求の範囲】
【請求項１】
放射線を透過する支持基板と、
前記支持基板上に形成され、外部から入射した放射線を光に変換するシンチレータ層と
を具備し、
前記シンチレータ層は、
ハロゲン化物であるＣｓＩおよび賦活剤であるＴｌを含む蛍光体であり、
前記シンチレータ層の膜厚方向における前記放射線の入射側を入射側領域、前記入射側領域とは反対側を非入射側領域とするとともに、前記シンチレータ層の面内方向の中心領域を中央部、外周領域を周辺部とした場合、前記非入射側領域は前記賦活剤を含有し、前記入射側領域は前記賦活剤を含有せず、かつ前記入射側領域の膜厚分布が前記中央部＞前記周辺部の関係にある
を具備することを特徴とするシンチレータパネル。
【請求項２】
前記シンチレータ層は、柱状結晶構造を有し、かつ前記入射側領域は前記シンチレータ層の膜厚の５％〜５０％を占める
ことを特徴とする請求項１記載のシンチレータパネル。
【請求項３】
前記シンチレータ層の前記中央部は、前記シンチレータ層の形成領域の５０％以上を占める
ことを特徴とする請求項１または２記載のシンチレータパネル。
【請求項４】
前記シンチレータ層の前記非入射側領域における前記賦活剤の濃度範囲は０．１mass％〜２．０mass％である
ことを特徴とする請求項１ないし３いずれか一記載のシンチレータパネル。
【請求項５】
前記支持基板は、遷移金属元素よりも軽元素を主成分とする物質から構成されている
ことを特徴とする請求項１ないし４いずれか一記載のシンチレータパネル。
【請求項６】
放射線を透過する支持基板と、前記支持基板上に形成されて外部から入射した放射線を光に変換するシンチレータ層とを具備するシンチレータパネルの製造方法であって、
前記シンチレータ層はハロゲン化物であるＣｓＩおよび賦活剤であるＴｌを含む蛍光体であり、前記シンチレータ層の膜厚方向における前記放射線の入射側を入射側領域、前記入射側領域とは反対側を非入射側領域とするとともに、前記シンチレータ層の面内方向の中心領域を中央部、外周領域を周辺部とした場合、前記非入射側領域はＴｌを賦活剤として含有し、前記入射側領域は前記賦活剤を含有せず、かつ前記入射側領域の膜厚分布が中央部＞周辺部の関係となるように、前記ＣｓＩと前記Ｔｌとを材料源とした気相成長法により前記シンチレータ層を形成する
ことを特徴とするシンチレータパネルの製造方法。
【発明の詳細な説明】
【技術分野】
【０００１】
本発明の実施形態は、放射線を光に変換するシンチレータ層を有するシンチレータパネルおよびその製造方法に関する。
【背景技術】
【０００２】
従来、放射線であるＸ線を光に変換するシンチレータ層を有するシンチレータパネルと、このシンチレータパネルで変換された光を電気信号に変換する光電変換基板とを組み合わせた平面形のＸ線検出器がある。このＸ線検出器では、入射Ｘ線によりシンチレータ層で変換された光が光電変換基板に到達することで電荷に変換され、この電荷が出力信号として読み出され、所定の信号処理回路等にてデジタル画像信号に変換される。また、シンチレータパネルは、Ｘ線検出器以外に、ＣＣＤやＣＭＯＳ等の固体撮像素子を撮影系に用いたリアルタイムデジタルラジオグラフィ装置（ＤＲ装置）等にも用いられている。
【０００３】
シンチレータ層は、ハロゲン化物であるＣｓＩを用いる場合、ＣｓＩ単体では入射Ｘ線を可視光に変換することができないことから、一般的な蛍光体と同様に入射Ｘ線に対する光の励起を活性化させるため、賦活剤を含有させている。Ｘ線検出器やＤＲ装置等においては、受光素子の受光感度のピーク波長が可視光領域の４００nm〜７００nm付近に存在するため、シンチレータ層にＣｓＩを用いた場合、入射Ｘ線により励起された光の波長が５５０nm付近となるＴｌが賦活剤として用いられている。
【０００４】
また、Ｘ線は被写体を透過した際に散乱Ｘ線を生じるため、この散乱Ｘ線によって解像度やコントラストの劣化等の影響が生じる。Ｘ線検出器やＤＲ装置等においては、散乱Ｘ線による解像度やコントラストの劣化等の影響を除去すべく、Ｘ線の入射側にＸ線グリッドを設置した構成となることが多い。
【０００５】
しかし、一般的なシンチレータパネルを用いたＸ線検出器やＤＲ装置において、Ｘ線グリッドを使用した場合、検出されるＸ線画像の解像度やコントラストの向上を図ることが可能となるが、画像特性の改善を目的とした固体撮像素子（アクティブマトリックス基板、ＣＣＤ、ＣＭＯＳ等）の画素電極サイズおよび画素電極ピッチの微細化への対応が困難となり、かつモアレの発生による画質劣化を防止することが不可能となる。
【０００６】
さらに、一般的なシンチレータパネルを用いたＸ線検出器やＤＲ装置において、Ｘ線グリッドを使用する場合、適切なＸ線画像を得るための制約（例えばＸ線発生源25とＸ線検出器との距離であるＳＩＤ(Source Image receptor Distance)等の制約）が多くなり、しかも、構造的に、Ｘ線グリッドとシンチレータ層の間に存在する構造体等から生じる散乱Ｘ線の影響は除去できないこととなる。
【先行技術文献】
【特許文献】
【０００７】
【特許文献１】特開２００４−１５１００７号公報
【特許文献２】特開２０１５−３８４５８号公報
【発明の概要】
【発明が解決しようとする課題】
【０００８】
本発明が解決しようとする課題は、散乱放射線の影響を軽減し、画像特性を改善できるシンチレータパネルおよびその製造方法を提供することである。
【課題を解決するための手段】
【０００９】
本実施形態のシンチレータパネルは、放射線を透過する支持基板と、支持基板上に形成され、外部から入射した放射線を光に変換するシンチレータ層とを具備する。シンチレータ層は、ハロゲン化物であるＣｓＩおよび賦活剤であるＴｌを含む蛍光体である。シンチレータ層の膜厚方向における放射線の入射側を入射側領域、入射側領域とは反対側を非入射側領域とするとともに、シンチレータ層の面内方向の中心領域を中央部、外周領域を周辺部とした場合、非入射側領域は賦活剤を含有し、入射側領域は賦活剤を含有せず、かつ入射側領域の膜厚分布が中央部＞周辺部の関係にある。
【図面の簡単な説明】
【００１０】
【図１】一実施形態を示すシンチレータパネルの第１の構造例の概略断面図である。
【図２】同上シンチレータパネルの第２の構造例の概略断面図である。
【図３】同上シンチレータパネルの第３の構造例の概略断面図である。
【図４】同上シンチレータパネルの第４の構造例の概略断面図である。
【図５】同上シンチレータパネルを用いた撮影装置の概略断面図である。
【図６】同上シンチレータパネルのシンチレータ層の模式図である。
【図７】感度斑が生じたＸ線画像である。
【図８】感度斑を補正したＸ線画像である。
【図９】Ｘ線グリッドの使用時のＸ線画像である。
【図１０】Ｘ線グリッドの未使用時のＸ線画像である。
【図１１】シンチレータ層の一般的な形成方法を示す模式図である。
【図１２】比較を行うサンプルの構成を示す表である。
【図１３】サンプルの撮影条件を示す模式図である。
【図１４】(a)はコントラストの測定条件を示す被写体の正面図、(b)はコントラスト比を求める輝度レベルの波形図である。
【図１５】サンプルの画像特性を示す表である。
【図１６】サンプル４について一様性（ＢＵ）を求めるＸ線画像である。
【図１７】サンプル３について一様性（ＢＵ）を求めるＸ線画像である。
【発明を実施するための形態】
【００１１】
以下、一実施形態を、図面を参照して説明する。
【００１２】
図１ないし図４には、シンチレータパネル10の基本構成について第１ないし第４の構造例を示す。
【００１３】
まず、図１を参照して、シンチレータパネル10の第１の構造例を説明する。シンチレータパネル10は、放射線としてのＸ線を透過する支持基板11を有し、この支持基板11上に光を反射する反射層12が形成され、この反射層12上にＸ線を可視光に変換するシンチレータ層13が形成され、このシンチレータ層13上にシンチレータ層13を密閉する保護層14が積層されて形成されている。
【００１４】
支持基板11は、遷移金属元素よりも軽元素を主成分とし、Ｘ線の透過率がよい物質から構成されている。
【００１５】
反射層12は、シンチレータ層13で発生した光を支持基板11とは反対方向へ反射させて光利用効率を高める。
【００１６】
シンチレータ層13は、ハロゲン化物であるヨウ化セシウム（ＣｓＩ）および賦活剤であるタリウム（Ｔｌ）を含む蛍光体である。シンチレータ層13は、支持基板11上に蛍光体が柱状に堆積して成膜されている。そして、シンチレータ層13は、支持基板11の面内方向に複数の短冊状の柱状結晶13aが形成された柱状結晶構造に形成されている。
【００１７】
そして、シンチレータパネル10において、支持基板11側からシンチレータ層13へと入射した放射線としてのＸ線16がこのシンチレータ層13の柱状結晶13aにて可視光17に変換され、この可視光17が支持基板11とは反対側のシンチレータ層13の表面（保護層14の表面）から出射する。
【００１８】
また、図２にシンチレータパネル10の第２の構造例を示す。図１に示したシンチレータパネル10の第１の構造例において、反射層12を備えていないだけで、他の構成は同様である。この場合、支持基板11には、反射率の高い例えばＡｌ、Ｎｉ、Ｃｕ、Ｐｄ、Ａｇ等の金属材料が用いられる。
【００１９】
また、図３にシンチレータパネル10の第３の構造例を示す。図１に示したシンチレータパネル10の第１の構造例において、シンチレータ層13が柱状結晶13aをなしていないだけで、他の構成は同様である。
【００２０】
また、図４にシンチレータパネル10の第４の構造例を示す。図２に示したシンチレータパネル10の第２の構造例において、シンチレータ層13が柱状結晶13aをなしていないだけで、他の構成は同様である。
【００２１】
また、図５にはシンチレータパネル10を用いた撮影装置である例えばリアルタイムデジタルラジオグラフィ装置（以下、ＤＲ装置という）20を示す。ＤＲ装置20は、筐体21を有し、この筐体21の一端にシンチレータパネル10が設置され、筐体21の内部に鏡面の反射板22および光学レンズ23が設置され、筐体21の他端に例えばＣＣＤ等の受光素子24が設置されている。そして、Ｘ線発生源（Ｘ線管）25から放射されたＸ線16が被写体を透過してシンチレータパネル10に入射し、シンチレータ層13で変換した可視光17がシンチレータ層13の表面から出射される。このシンチレータ層13の表面にＸ線像が映し出され、このＸ線像を反射板22で反射するとともに光学レンズ23で集光して受光素子24に照射し、受光素子24でＸ線像を電気信号に変換して出力する。
【００２２】
なお、シンチレータパネル10は、ＤＲ装置以外に、シンチレータパネル10で変換された光を電気信号に変換する光電変換基板と組み合わせた平面形のＸ線検出器（Ｘ線画像検出器）にも適用できる。
【００２３】
そして、図１ないし図４に示される構造のシンチレータパネル10において、シンチレータ層13は、ハロゲン化物であるＣｓＩおよび賦活剤であるＴｌを含む蛍光体であり、さらに、シンチレータ層13の膜厚方向におけるＸ線16の入射側領域をＡ、非入射側領域をＢとするとともに、シンチレータ層13の面内方向の中心領域を中央部Ｃ、外周領域を周辺部Ｄとした場合、次の(1)(2)(3)(4)の特徴を有している。
【００２４】
(1)：非入射側領域Ｂは賦活剤を含有し、入射側領域Ａは賦活剤を含有せず、かつ入射側領域Ａの面内方向の膜厚分布が中央部Ｃ＞周辺部Ｄとなる。
【００２５】
(2)：シンチレータ層13は、好ましくは短冊状の柱状結晶13aを有し、かつ入射側領域Ａはシンチレータ層13の膜厚の５％〜５０％を占める。
【００２６】
(3)：シンチレータ層13の中央部Ｃは、シンチレータ層13の形成領域の中心を基準とした同心円状、若しくは方形状で、シンチレータ層13の形成領域の５０％以上を占める。
【００２７】
(4)：シンチレータ層13の非入射側領域Ｂにおける賦活剤の濃度範囲は０．１mass％〜２．０mass％である。
【００２８】
ここで、図１または図２に示される第１または第２の構造例のシンチレータパネル10において、シンチレータ層13の模式図を図６に示す。
【００２９】
図６に示すように、(1)(2)の特徴をシンチレータ層13に付与した場合、入射側領域Ａは、賦活剤を含有しないことから、発光に寄与しないＸ線16の吸収層となり、つまりＸ線16が被写体を透過した際に生じる散乱Ｘ線の吸収層となるため、Ｘ線グリッドを使用した場合と同様の効果を有することとなる。
【００３０】
また、シンチレータパネル10を用いたＸ線検出器やＤＲ装置において、Ｘ線16が被写体を透過した際に生じる散乱Ｘ線の強度分布は、中央部Ｃ＞周辺部Ｄとなる。そのため、中央部Ｃの散乱Ｘ線の強度に対応した散乱Ｘ線の吸収層をシンチレータ層13の形成領域全体に均一に形成すると、図７に示すＸ線画像（Flat Field補正：無）のように、散乱Ｘ線の強度分布に伴う同心円状の感度斑（シェーディング）が生じることとなる。
【００３１】
通常、シンチレータパネル10を用いたＸ線検出器やＤＲ装置においては、図７に示すような感度斑を補正するFlat Field補正がＸ線画像に付与されることとなるが、Flat Field補正をＸ線画像に付与する場合、補正に伴いＸ線画像に含まれるノイズ成分も増幅されることから、補正前の感度斑が大きい程、補正後のＸ線画像のＳ／Ｎが低下し、Ｘ線画像のダイナミックレンジも減少する。言い換えれば、Ｘ線画像の感度分布の一様性｛ＢＵ（Brightness Uniformity）｝が良い程、高画質なＸ線画像（高Ｓ／Ｎ、ワイドダイナミックレンジ）が得られることとなる。
【００３２】
このため、(1)(2)の特徴をシンチレータ層13に付与すれば、シンチレータ層13の入射側領域Ａの膜厚分布を中央部Ｃ＞周辺部Ｄとすることで、中央部Ｃ＞周辺部Ｄの散乱Ｘ線の強度分布に対応した散乱Ｘ線の吸収層を形成できるため、補正前の感度斑を少なくでき、図８に示すFlat Field補正を行ったＸ線画像のように、補正後のＸ線画像のＳ／Ｎの低下やダイナミックレンジの減少を軽減し、より高画質なＸ線画像（高Ｓ／Ｎ、ワイドダイナミックレンジ）を得ることが可能となる。
【００３３】
また、シンチレータパネル10を用いたＸ線検出器やＤＲ装置において、(1)(2)の特徴をシンチレータ層13に付与した場合、入射側領域Ａは、構造上、短冊状の柱状結晶構造を有するシンチレータ層13の各柱状結晶13aに独立して形成されることから、Ｘ線グリッドを使用した場合に対して、次のＩ〜IIIの効果が得られることとなる。
【００３４】
Ｉ：受光素子（ＴＦＴ、ＣＣＤ、ＣＭＯＳ等）の画素電極サイズおよび画素電極ピッチに依らず、モアレが発生しないため、Ｘ線画像の画質劣化が発生しない。Ｘ線グリッドを使用した場合、図９に示すように、モアレが発生し、Ｘ線画像の画質劣化を生じるのに対して、Ｘ線グリッドを使用しないことにより、図１０に示すように、モアレが発生せず、Ｘ線画像の画質劣化を防止することができる。
【００３５】
II：適切なＸ線画像を得るための制約（例えばＸ線発生源25とＸ線検出器との距離であるＳＩＤ(Source Image receptor Distance)等の制約）が少ない。
【００３６】
III：構造的に散乱Ｘ線の吸収層（入射側領域Ａ）と発光に寄与するシンチレータ層13の非入射側領域Ｂとの間には構造体等が存在しないため、画像特性（感度、解像度およびコントラスト等）の改善効率がよい。
【００３７】
また、入射Ｘ線の線質が軟らかい場合｛Ｘ線発生源（Ｘ線管）25の管電圧が低い場合｝、被写体による入射Ｘ線の吸収が大きくなることから、相対的に散乱Ｘ線の影響が顕著となり、シンチレータ層13のＸ線16の入射側に存在する構造体（支持基板11および反射層12等）の微小なＸ線吸収率の違いがＸ線画像に観測され易くなるが、シンチレータパネル10を用いたＸ線検出器やＤＲ装置において、(1)(2)の特徴をシンチレータ層13に付与した場合、Ｘ線グリッドを使用した場合と異なり、入射側領域Ａは、シンチレータ層13のＸ線の入射側に存在する構造体よりも非入射側に形成されるため、入射Ｘ線の線質が軟らかい場合においても散乱Ｘ線の影響により発生する微小なＸ線画像斑を抑制することも可能となる。
【００３８】
このため、シンチレータパネル10のさらなる高性能化と、シンチレータパネル10を用いたＸ線検出器やＤＲ装置等における画像特性（感度、解像度およびコントラスト等）の改善が可能となる。
【００３９】
また、シンチレータパネル10において、(1)(2)の特徴をシンチレータ層13に付与した場合、さらに(3)の特徴であるシンチレータ層13の中央部Ｃがシンチレータ層13の形成領域の５０％以上を占めれば、例えばＸ線画像を用いた診断等に適したシンチレータパネル10を提供できる。
【００４０】
さらに、シンチレータパネル10において、(1)(2)の特徴をシンチレータ層13に付与した場合、入射側領域Ａは、賦活剤を含有しないことから、発光に寄与しないＸ線の吸収層となるため、(4)の特徴である非入射側領域Ｂの賦活剤の膜厚方向の濃度範囲を０．１mass％〜２．０mass％とすれば、良好な画像特性（感度、解像度等）が得られる。より好ましくは、非入射側領域Ｂの賦活剤の膜厚方向の濃度範囲を１．６mass％±０．４mass％とすれば、画像特性（感度、解像度等）を劣化させることなく、残像特性を改善することも可能となる。
【００４１】
次に、ハロゲン化物であるＣｓＩにＴｌを賦活剤として含有する蛍光体からなるシンチレータ層13の一般的な形成方法の模式図を図１１に示す。
【００４２】
図１１に示すように、真空チャンバ30内に支持基板11を配置し、この支持基板11を回転させながら、真空チャンバ30内に設置されているＣｓＩの蒸発源31からの蒸発粒31aとＴｌＩの蒸発源32からの蒸発粒32aを支持基板11の積層面に蒸着する真空蒸着法により、シンチレータ層13を形成する。
【００４３】
このとき、シンチレータ層13の形成過程において、ＴｌＩの蒸発源32からの蒸発粒32aの供給を遮断、若しくは停止すれば、シンチレータ層13の膜厚方向の任意の領域に賦活剤を含有しない領域を形成することが可能となる。
【００４４】
このため、本実施形態におけるシンチレータ層13の入射側領域Ａは、シンチレータ層13の形成過程の初期に、ＴｌＩの蒸発源32からの蒸発粒32aの供給を遮断、若しくは停止し、かつＣｓＩの蒸発源31からの蒸発粒31aの供給分布を制御することにより形成される。蒸発粒31aの供給分布の制御には遮蔽物等を用いてもよい。したがって、入射側領域Ａは賦活剤を含有せず、非入射側領域Ｂは賦活剤を含有し、かつ入射側領域Ａの面内方向の膜厚分布を中央部Ｃ＞周辺部Ｄとし、さらに非入射側領域Ｂを所定の賦活剤の濃度とすることが可能となる。なお、非入射側領域Ｂの面内方向の膜厚分布は略均等となる。
【００４５】
ここで、図１に示される構造のシンチレータパネル10を用いたＤＲ装置20の実施例について説明する。この実施例では、シンチレータ層13の母材：ＣｓＩ、賦活剤：Ｔｌ、支持基板11：ＣＦＲＰ、反射層12：ＴｉＯ2、保護層14：ポリパラキシリレンとし、その他の構成を異ならせたサンプル１、２、３、４を作成した。図１２にサンプル１、２、３、４の構成を示す。
【００４６】
サンプル１は、シンチレータ層13の膜厚方向の全域に賦活剤を含有し、Ｘ線グリッドが無い構成である。
【００４７】
サンプル２は、サンプル１の構成において、Ｘ線グリッドを有する構成である。
【００４８】
サンプル３は、(1)(2)の特徴をシンチレータ層13に付与した本実施形態であり、入射側領域Ａは賦活剤を含有せず、非入射側領域Ｂは賦活剤を含有し、入射側領域Ａの膜厚分布が中央部Ｃ＞周辺部Ｄの関係にある。
【００４９】
サンプル４は、サンプル３の構成において、膜厚分布が中央部Ｃ＝周辺部Ｄの関係にある。
【００５０】
これら４つのサンプル１、２、３、４について、それぞれＤＲ装置20に組み合わせ、特定の撮影条件下にて被写体を撮影し、Ｘ線画像の画像特性（感度比、ＭＴＦ比（解像度）、コントラスト比、モアレ）を求める。撮影条件は、図１３に示すように、Ｘ線発生源25とシンチレータパネル10との間に、鉛の被写体40を中心部に配置した四角形状のアクリル41を配置する。さらに、感度、ＭＴＦ、コントラスト比の測定時におけるＸ線照射条件は７０kV−０．００８７mGy、アクリル厚は６０ｍｍである。また、コントラストについては、図１４(a)に示すように、被写体40を通過する輝度測定ライン42上の輝度を測定し、図１４(b)に示すように、０の輝度レベルに対する被写体無しの輝度レベルＨと被写体有りの輝度レベルＬとの比Ｈ／Ｌを求める。
【００５１】
そして、４つのサンプル１、２、３、４についてのＸ線画像の画像特性を測定した結果を図１５の表に示す。なお、感度比、ＭＴＦ比、コントラスト比は、サンプル１の画像特性を基準（１．００）とした相対値である。
【００５２】
図１５に示すように、(1)(2)の特徴をシンチレータ層13に付与した本実施形態であるサンプル３は、Ｘ線グリッドを有するサンプル２と同様に感度比、ＭＴＦ比、コントラスト比が改善する効果を有することとなり、しかも、Ｘ線グリッドを使用した場合に対して、構造的にモアレが発生せず、かつバランスの良い画像特性が得られることとなる。
【００５３】
さらに、図１６にサンプル４のＸ線画像（Flat Field補正：無）を示し、図１７にサンプル３のＸ線画像（Flat Field補正：無）を示す。このとき、Ｘ線照射条件は７０kV−０．００８７mGy、画像処理はヒストグラム平均値±５０％とする。そして、中央部Ｃの感度をａ、周辺部Ｄ（Ｘ線画像の対角線長の中心から９０％の位置）の感度（４箇所の平均値）をｂとし、Ｘ線画像の感度分布の一様性であるＢＵ（Brightness Uniformity）(％)＝ｂ／ａ・１００を求めると、サンプル４はＢＵ＝６２％、サンプル３はＢＵ＝７２％となった。したがって、(1)(2)の特徴をシンチレータ層13に付与した本実施形態であるサンプル３は、サンプル４に対しても散乱Ｘ線の強度分布に伴う同心円状の感度斑を軽減できるため、より高画質なＸ線画像を得ることが可能となる。
【００５４】
以上のことから、シンチレータ層13の非入射側領域Ｂは賦活剤を含有し、入射側領域Ａは賦活剤を含有せず、かつ入射側領域Ａの面内方向の膜厚分布が中央部Ｃ＞周辺部Ｄとすることにより、散乱Ｘ線の影響を軽減し、画像特性（感度、解像度、コントラスト等）を改善できる。
【００５５】
また、シンチレータ層13は、短冊状の柱状結晶13aを有し、かつ入射側領域Ａはシンチレータ層13の膜厚の５％〜５０％を占めることにより、散乱Ｘ線の影響をより軽減し、画像特性（感度、解像度、コントラスト等）をより改善できる。
【００５６】
また、シンチレータ層13の中央部Ｃは、シンチレータ層13の形成領域の中心を基準とした同心円状、若しくは方形状で、シンチレータ層13の形成領域の５０％以上を占めることにより、例えばＸ線画像を用いた診断等に適したシンチレータパネル10を提供できる。
【００５７】
また、シンチレータ層13の非入射側領域Ｂにおける賦活剤の濃度範囲は０．１mass％〜２．０mass％であることにより、良好な画像特性（感度、解像度等）が得られる。
【００５８】
このように、画像特性（感度、解像度、コントラスト等）の優れた高性能、かつ信頼性の高いシンチレータパネル10を提供することが可能となる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
10    シンチレータパネル
11    支持基板
13    シンチレータ層
16    放射線としてのＸ線
Ａ    入射側領域
Ｂ    非入射側領域
Ｃ    中央部
Ｄ    周辺部
【図１】
2019174185.tif 000003
【図２】
2019174185.tif 000004
【図３】
2019174185.tif 000005
【図４】
2019174185.tif 000006
【図５】
2019174185.tif 000007
【図６】
2019174185.tif 000008
【図７】
2019174185.tif 000009
【図８】
2019174185.tif 000010
【図９】
2019174185.tif 000011
【図１０】
2019174185.tif 000012
【図１１】
2019174185.tif 000013
【図１２】
2019174185.tif 000014
【図１３】
2019174185.tif 000015
【図１４】
2019174185.tif 000016
【図１５】
2019174185.tif 000017
【図１６】
2019174185.tif 000018
【図１７】
2019174185.tif 000019